(57)【特許請求の範囲】
【請求項１】
熱可塑性樹脂と、該熱可塑性樹脂１００質量部に対して１．２〜４．５質量部の無機フィラーとを含む層を少なくとも１層有する延伸フィルムからなり、
該延伸フィルムが二軸延伸フィルムであり、ＡＳＴＭ  Ｄ−１５０４に準拠して測定される、各延伸方向の配向緩和応力のピーク値が０．７〜４．８ＭＰａであり、
ＪＩＳ  Ｚ１７０７に準拠して測定される突刺し強さが１．４〜２．７Ｎであり、
該熱可塑性樹脂がスチレン系樹脂であることを特徴とするプレススルーパック用蓋材フィルム。
【請求項２】
該無機フィラーの平均粒子径が１〜１０μｍであることを特徴とする請求項１に記載のフィルム。
【請求項３】
該無機フィラーが非晶質アルミノ珪酸塩であることを特徴とする請求項１又は２に記載のフィルム。
【請求項４】
厚みが５〜３０μｍであることを特徴とする請求項１〜３のいずれか１項に記載のフィルム。
【請求項５】
少なくとも一方の面にアルミ蒸着層が積層されていることを特徴とする請求項１〜４のいずれか１項に記載のフィルム。
【請求項６】
請求項１〜５のいずれか１項に記載のフィルムからなる蓋材と、
内容物を収容する凹部、及び、前記蓋材と貼り合わされるフランジ部を有する底材と、
を備えるプレススルーパック包装体。
【発明の詳細な説明】
【技術分野】
【０００１】
本発明は、主に錠剤やカプセル等の医薬品或いはキャンディーやチョコレート等の食品の包装に用いられるプレススルーパック（以下ＰＴＰという）に好適に使用できる蓋材フィルム及びこれを用いたＰＴＰ包装体に関する。
【背景技術】
【０００２】
医薬品や食品等の包装形態の一つとして、底材と蓋材とを備えるＰＴＰ包装体が知られている。ＰＴＰ包装体は、ポリ塩化ビニル系樹脂又はポリプロピレン系樹脂等からなるプラスチックシートを、真空成形又は圧空成形することによりポケット状の凹部を有する底材として成形し、この凹部に内容物を充填した後、凹部以外のフランジ部をヒートシール性の蓋材でシールすることによって形成される。
【０００３】
ＰＴＰ包装体は、収納された内容物に対して底材の外側から蓋材の方向に力を加えて蓋材を破ることによって内容物を取り出すように構成されたものである。このため、ＰＴＰ包装体の蓋材は、内容物を押し出すことによって容易に破れるという性質（プレススルー性）が求められる。現在、プレススルー性に優れたアルミ箔が蓋材として幅広く用いられている。
【０００４】
しかしながら、アルミ箔製蓋材を使用したＰＴＰ包装体は、以下のような問題がある。即ち、内容物を取り出した後に包装体を廃棄する場合、昨今の資源のリサイクル利用の観点から、プラスチック製の底材とアルミ箔製蓋材を分別回収することが望ましいが、これには多大な労力を要し、物理的に困難であるという問題がある。また、焼却処理する場合にも、アルミ箔の発熱量が多いために焼却炉が傷んだり、溶融一体化して焼却効率が低下したりする問題がある。また、アルミニウムの製造には多大な電気エネルギーを要し、コスト的にもアルミ箔は不利になりつつある。
【０００５】
このような状況の中、アルミ箔を使用しないＰＴＰ用蓋材として、各種のプラスチック製蓋材フィルムが提案されている（特許文献１〜３参照）。
【０００６】
特許文献１には、樹脂フィルムの破裂強度を低下させ、良好なプレススルー性を発現させるため、ポリオレフィン、ポリエステル、ポリ塩化ビニル、ポリスチレン又はスチレンコポリマー等の樹脂１００質量部に対し、５〜２５０質量部の無機フィラーを配合したＰＴＰ用蓋材シートが記載されている。
【０００７】
特許文献２には、無機質粉末を含有したポリプロピレン系シートの片面に樹脂皮膜層を形成したＰＴＰ用蓋材が記載されている。
【０００８】
特許文献３には、プラスチック製フィルム表面に貫通しない無数の引っ掻き傷を設けることによりプレススルー性を付与したＰＴＰ用蓋材フィルム、及び該引っ掻き傷を保護するための樹脂コーティングよる保護層が設けられたＰＴＰ用蓋材フィルム、並びにこれらを用いたＰＴＰが記載されている。
【先行技術文献】
【特許文献】
【０００９】
【特許文献１】特開平１０−１０１１３３号公報
【特許文献２】特開平０９−５７９２０号公報
【特許文献３】特開平０６−３９０１５号公報
【発明の概要】
【発明が解決しようとする課題】
【００１０】
ところで、近年、医薬品用のＰＴＰ包装体では、従来の製品名称ロゴや使用方法を示す図柄の他に、医療事故の防止やトレーサビリティーの確保を目的とした商品コード、有効期限、製造番号、数量といった各種情報を印刷すること、或いはこれらの情報を含んだバーコードを印刷することのニーズが高まりつつある。医薬品用のＰＴＰ包装体は一般に小さく、これらの情報は蓋材フィルムの限られた狭いスペースに印刷する必要があるため、印刷する情報量の増加に伴って印刷の判読性がより求められるようになる。
【００１１】
特許文献１に記載のＰＴＰ用蓋材シートは、樹脂中に多量の無機フィラーを配合しているため、その表面が粗となり、この蓋材シートに印刷を施そうとした場合、印刷が不鮮明となってしまう。このため、蓋材フィルムの印刷が不鮮明であると印刷情報が判読しにくい、或いは読み間違えやすいという難点がある。
【００１２】
特許文献２に記載のシートは、無機質粉末を含有したポリプロピレン系シートの表面に樹脂皮膜を設けて、印刷鮮明性の向上を図っている。しかし、樹脂皮膜層を積層することにより蓋材の強度が増してプレススルー性が低下する傾向がある。また、これを最小限に抑えるために樹脂皮膜層を薄くすると、表面の荒れの低減が不足して印刷判読性を十分に改良することができない。このためプレススルー性と印刷適性を両立させることが困難である。また、樹脂皮膜層を積層する必要があるために製造コストが高くなる。
【００１３】
特許文献３に記載のフィルムは、プレススルー性付与のために設けた引っ掻き傷によるピンホール防止のために、保護層を積層したものであるが、特許文献２と同様に、保護層の厚みによりプレススルー性が不十分となる。また、引っ掻き傷の表面の荒れのために印刷判読性が不十分となること、及び製造コストが高くなることに改善の余地がある。
【００１４】
一方、ＰＴＰ用蓋材フィルムは、内容物の取り出しやすさの点から優れたプレススルー性が求められる反面、ＰＴＰ包装体の製造過程で受ける種々の負荷に耐え得る強度が求められる。即ち、ＰＴＰ用蓋材フィルムは、底材にシールされるまでに、製膜工程、スリット工程、印刷工程、シール剤塗布工程、底材へのシール工程等多くの加工工程を経るため、各加工工程で受ける張力等の負荷に耐え得る引張り強度を有する必要がある。上記特許文献１〜３に記載のフィルムは、無機フィラー、無機粉末の添加又は引っ掻き傷の付与によって破れ易くしてプレススルー性を発現させていると認められるが、同時に引張り強度も低下するため、その加工工程においてフィルムが切れてしまう等のトラブルが発生しやすい。
【００１５】
本発明は、上記の事情に鑑みてなされたものであり、使用後の廃棄処理が容易であるとともに、プレススルー性及び印刷判読性に優れ、更にはその加工適性に優れたプラスチック製ＰＴＰ用蓋材フィルム及びこれを用いたＰＴＰ包装体を提供することを目的とする。
【課題を解決するための手段】
【００１６】
本発明者等は、上記課題を解決するため鋭意検討を重ねた結果、少量の無機粒子を配合した熱可塑性樹脂を延伸したフィルムをＰＴＰ用蓋材に用いることで上記課題を解決しうることを見出し、本発明を完成した。
【００１７】
即ち、本発明は、以下のＰＴＰ蓋材フィルム及びＰＴＰ包装体を提供する。
（１）熱可塑性樹脂と、該熱可塑性樹脂１００質量部に対して５質量部未満の無機フィラーとを含む層を少なくとも１層含む延伸フィルムからなることを特徴とするＰＴＰ用蓋材フィルム。
（２）該延伸フィルムが二軸延伸フィルムであり、該熱可塑性樹脂のビカット軟化点よりも１５〜２５℃高い温度にて測定される、各延伸方向の配向緩和応力のピーク値が０．３〜５．４ＭＰａであることを特徴とする（１）に記載のＰＴＰ用蓋材フィルム。
（３）該無機フィラーの平均粒子径が１〜１０μｍであることを特徴とする（１）又は（２）に記載のＰＴＰ用蓋材フィルム。
（４）該熱可塑性樹脂がスチレン系樹脂であり、該無機フィラーが非晶質アルミノ珪酸塩であることを特徴とする（１）〜（３）のいずれか一つに記載のＰＴＰ用蓋材フィルム。
（５）突刺し強さが１〜５Ｎであることを特徴とする（１）〜（４）のいずれか一つに記載のＰＴＰ用蓋材フィルム。
（６）厚みが５〜３０μｍであることを特徴とする（１）〜（５）のいずれか一つに記載のＰＴＰ用蓋材フィルム。
（７）少なくともその一方の面にアルミ蒸着層が積層されていることを特徴とする（１）〜（６）のいずれか一つに記載のＰＴＰ用蓋材フィルム。
（８）（１）〜（７）のいずれか一つに記載のフィルムからなる蓋材と、内容物を収容する凹部、及び、前記蓋材と貼り合わされるフランジ部を有する底材と、を備えるプレススルーパック包装体。
【発明の効果】
【００１８】
本発明のＰＴＰ用蓋材フィルムは無機物の含有量が少ないプラスチック製であるため、プラスチック製のＰＴＰ底材と共に使用された場合には、使用後の廃棄の際の分別処理が容易となり、焼却処理された場合にも焼却炉を傷める心配がなく、焼却残渣が少なく、環境に優しい。また、該蓋材フィルムは、プレススルー性に優れるため、これを使用することで内容物を取り出し易いＰＴＰを製造できる。更に、該蓋材フィルムの表面は荒れを少なくできるので判読性に優れた鮮明な印刷が可能となる。
【図面の簡単な説明】
【００１９】
【図１】本発明に係る蓋材フィルムを備えたＰＴＰ包装体の実施形態を示す断面図である。
【図２】本発明に係る多層蓋材フィルムを備えたＰＴＰ包装体の実施形態を示す断面図である。
【図３】本発明に係る蒸着層付き蓋材フィルムを備えたＰＴＰ包装体の実施形態を示す断面図である。
【発明を実施するための形態】
【００２０】
以下、本発明の好適な実施形態について、図面を参照しながら詳細に説明する。なお、本発明は、以下の実施の形態に限定されるものではない。
【００２１】
図１に示すＰＴＰ包装体１０は、底材１と蓋材フィルム４Ａとを備え、底材１に成型されたポケット状の凹部１ａに錠剤２が充填されている。底材１と蓋材フィルム４Ａとの間にはヒートシール剤からなるシール層３が形成されており、シール層３は底材１のフランジ部１ｂと蓋材フィルム４Ａの表面Ｆ１とを接着している。蓋材フィルム４Ａの底材１と反対側の表面Ｆ２上には、製品名称ロゴ等の印刷部分５が形成され、印刷部分５を保護するためのＯＰ（Ｏｖｅｒ  Ｐｒｉｎｔ）ニス層６が表面Ｆ２の全面を覆うように形成されている。
【００２２】
蓋材フィルム４Ａは、熱可塑性樹脂を含有する延伸フィルムからなるものである。熱可塑性樹脂としては、フィルム状に製膜できるものであれば特に制限されず、スチレン系樹脂、エチレン系樹脂やプロピレン系樹脂等のオレフィン系樹脂、エステル系樹脂（ポリ乳酸を含む）、アミド系樹脂等が挙げられる。このうち１種を単独で、又は２種以上の混合により使用することができる。熱可塑性樹脂の中でも、剛性と脆性の観点から、スチレン系樹脂が好適に用いられる。
【００２３】
本実施形態において好適に用いられるスチレン系樹脂とは、スチレン系単量体の単独重合体又は共重合体及びこれらの混合組成物であり、スチレン系単量体とは、スチレン（ＧＰＰＳ）、α−メチルスチレン等のアルキルスチレンである。また、共重合体とは、スチレン−（メタ）アクリル酸エステル共重合体類、スチレン−酸無水物共重合体、スチレン−ブタジエン共重合体、耐衝撃性ポリスチレン（ＨＩＰＳ）等であり、これらに含まれるスチレン単量体が５０質量％以上含まれる重合体をいう。
【００２４】
蓋材フィルム４Ａを形成する樹脂組成物は、熱可塑性樹脂に無機フィラーを配合したものであってもよい。無機フィラーを配合しなくとも、良好なプレススルー性の発現は可能であるが、内容物を押し出す際の使用感の好みに応じて、無機フィラーの配合により突刺し強さを低下させ、プレススルー性を調節することが可能である。その配合の割合は熱可塑性樹脂１００質量部に対して、無機フィラーが５質量部未満である。無機フィラーの配合量を５質量部以上とすると、フィルム表面の荒れが大きくなり、印刷鮮明性が悪くなる。無機フィラーの配合量は、プレススルー性の点から、熱可塑性樹脂１００質量部に対して０．５質量部以上５質量部未満であることが好ましく、０．５質量部以上２質量部以下であることがより好ましい。
【００２５】
無機フィラーとしては、非晶質アルミナ珪酸塩、シリカ、アルミナ、タルク、カオリン、マイカ、ワラストナイト、クレー、炭酸カルシウム、アスベスト、ガラス繊維、硫酸アルミニウム等を使用することができる。特に、吸湿性が小さいことでフィルム押出時の圧力変動による厚み変動やフィルムの発泡不良等が抑えられる非晶質アルミノ珪酸塩が好ましい。
【００２６】
無機フィラーの平均粒子径は、１〜１０μｍが好適であり、３〜７μｍがより好適である。平均粒子径が１０μｍ以下であればフィルム表面の荒れが小さく、フィルムに印刷する際により鮮明な印刷が可能であり、また１μｍ以上であると少ない配合量で、プレススルー性の調整が容易となる。なお、ここでいう「平均粒径」はコールターカウンター法によって測定される値を意味する。
【００２７】
蓋材フィルム４Ａは延伸フィルムであることが必要である。蓋材フィルム４Ａは、前述したように、使用に供されるまでの各加工工程でフィルムに強い張力が負荷されるため、各加工に耐え得る引張り強度が必要となる。熱可塑性樹脂フィルムは延伸配向されることにより延伸方向の引張り強度が大きく向上する一方、突刺し強さの向上は比較的小さい傾向にある。このため、熱可塑性樹脂フィルムを薄くしたり、無機フィラーを添加したりすることで突刺し強度を低下させても、延伸フィルムとすることで、加工に耐え得る引張り強度を付与することができる。即ち、無延伸フィルムを用いたＰＴＰ用蓋材フィルムでは、良好なプレススルー性を実現する突刺し強さを達成するために、多量の無機フィラーの配合や傷痕を付与する必要があるため、これにより引張り強度が低下し、加工適性が不十分となる。これを改善するため、フィルムを厚くするとプレススルー性が低下する。これに対し、本実施形態の延伸フィルムでは、良好なプレススルー性と加工に耐える引張り強度を有する、より薄いＰＴＰ蓋材フィルムを得ることが可能となる。
【００２８】
一軸延伸フィルムの場合、延伸方向と水平な方向に裂けやすく、フィルムの破れに方向性が出やすいので、内容物の形状と蓋材フィルムの延伸方向を考慮する必要がある。例えば、内容物の長辺方向と蓋材フィルムの延伸方向が平行となるほうが、内容物は取り出しやすくなる。一方、二軸延伸フィルムは破れに方向性が出にくいので、本発明では、二軸延伸フィルムがより好ましく使用される。
【００２９】
熱可塑性樹脂のビカット軟化点よりも１５〜２５℃高い温度における各延伸方向の各配向緩和応力ピーク値は、０．３〜５．４ＭＰａであることが好ましく、０．５〜５．０ＭＰａであることがより好ましい。なお、ここでいうビカット軟化点は、ＪＩＳ  Ｋ７２０６に準拠して測定される値を意味する。
【００３０】
配向緩和応力ピーク値は、フィルムの延伸配向の強さを表す指標であり、フィルム押出し後の延伸倍率と温度によって定まる特性値である。一般的には、延伸温度一定の条件下において延伸倍率を高く（低く）した場合では、配向緩和応力ピーク値は増加（低下）し、その方向の引張り強度は高く（低く）なる傾向を示し、また、延伸温度一定の条件下において延伸温度を上げた（下げた）場合では、配向緩和応力ピーク値は低下（増加）し、その方向の引張り強度は低く（高く）なる傾向を示す。このような特性を踏まえ、必要な引張り強度フィルムが得られるように配向緩和応力ピーク値を好ましい範囲にする。
【００３１】
本実施形態のＰＴＰ用蓋材フィルムは、ＪＩＳ  Ｚ１７０７の突刺し強さ試験に準拠して測定される突刺し強さが１〜５Ｎであることが好ましい。突刺し強さが１Ｎ以上であると強度が適度でＰＴＰ包装体として使用したときに意図せずに蓋材が破れてしまうことが少ない。突刺し強さが５Ｎ以下であるとフィルムが破れ易く適度なプレススルー性が発現する。ＰＴＰ包装体の使用者が力の小さい老人や子供である場合を考慮すると、突刺し強さは１〜３Ｎであることがより好ましい。
【００３２】
本実施形態のフィルムは厚みが５〜３０μｍが好適である。厚みが５μｍ以上であると上記応力緩和ピーク値の範囲でフィルムの強度が適度で加工工程に耐える引張り強度が発現し易く、３０μｍ以下であると上記無機フィラーの配合の範囲で適度なプレススルー性が発現し易い。
【００３３】
本実施形態の延伸フィルムを製造する方法の代表的な例として、熱可塑性樹脂（必要に応じて無機フィラーを所定の割合で配合した樹脂）を、スクリュー押出機等により溶融混錬し、Ｔダイによりシート状にした後、ロール延伸又はテンター延伸により一軸延伸する方法や、ロール延伸に続いてテンター延伸することにより二軸延伸する方法、或いはインフレーション法により二軸延伸フィルムを製造する方法が挙げられる。この時の延伸倍率は各延伸方向で５〜１０倍が好ましい。
【００３４】
本実施形態において、所望により当該技術分野において通常用いられる添加剤、例えば、無機粒子の分散を補助する金属石鹸、着色剤、可塑剤、酸化防止剤、熱安定剤、紫外線吸収剤、滑剤、帯電防止剤等を、本発明の特性を損なわない範囲で配合することが可能である。
【００３５】
以上、本発明の好適な実施形態について説明したが、本発明は上記実施形態に限定されるものではない。例えば、上記実施形態においては、単層の延伸フィルムからなる蓋材フィルム４Ａを例示したが、蓋材フィルムは多層延伸フィルムであってもよい。
【００３６】
図２に示すＰＴＰ包装体２０は、蓋材フィルム４Ｂが多層延伸フィルムである点においてＰＴＰ包装体１０と相違する。蓋材フィルム４Ｂは中心層４２とその両面に設けられた表層４１とからなる三層フィルムである。多層延伸フィルムは、複数のスクリュー押出機と多層ダイとを備えた装置を使用し、Ｔダイ法或いはインフレーション法により、上記の単層延伸フィルムと同様の方法で製造できる。
【００３７】
例えば、突刺し強さをできるだけ小さくし、尚且つフィルム表面の平滑性を保持したい場合は、熱可塑性樹脂単独層／無機フィラー配合熱可塑性樹脂層／熱可塑性樹脂単独層といった３層構成の延伸フィルムとする。また、この積層順を変えて、無機フィラー配合熱可塑性樹脂層／熱可塑性樹脂単独層／無機フィラー配合熱可塑性樹脂層の３層構成の延伸フィルムとすることで、中心層で引張り強度を保持しつつ、表層の無機フィラーでプレススルー性を付与することも可能である。更には、色の異なる着色樹脂を用いて多層延伸フィルムとすることで、意匠性をも考慮した、表裏で色の異なるＰＴＰ用蓋材フィルムとすることも可能である。いずれの場合も、本発明の目的の範囲内で適宜実施できる。
【００３８】
また、上記実施形態においては、蓋材フィルム４Ａの表面Ｆ１上にシール層３を直接設けた場合を例示したが、蓋材フィルムとシール層との間に他の層を介在させてもよい。図３に示すＰＴＰ包装体３０は、蓋材フィルム４Ｃの表面Ｆ１上に蒸着層７及びシール層３がこの順序で積層されている。
【００３９】
ＰＴＰ用蓋材フィルムは、内容物が吸湿性を有する等の場合、水蒸気の透過を抑制するバリア性が要求される。その場合は、バリア性を有する蒸着層（バリア層）を蓋材フィルムの表面上に積層することが好ましい。バリア層の材質としては、アルミニウム及び金属酸化物（酸化アルミ、酸化ケイ素等）が挙げられる。
【００４０】
近年、医薬品用ＰＴＰ包装体の分野において、内容物を包装した後のＰＴＰ包装体に近赤外線を照射して、アルミ箔製蓋材による反射を利用して異物の検査を実施する方法が採用される場合がある。この場合は、近赤外線を反射するアルミニウム層が必須となることから、バリア性の要求と異物検査の両者に対応するには、ＰＴＰ用蓋材フィルムにアルミ蒸着層を設けることが好ましい。
【００４１】
アルミ蒸着層の厚みは要求されるバリア性（特に水蒸気透過性）或いは近赤外線の反射特性に合わせて適宜調整されるが、バリア性の観点からは、その厚みは最大でも５００ｎｍである。５００ｎｍを超えて過度に厚くしても、それに相当するガスバリア性向上効果は得られない。本発明の目的である廃棄時の問題については、アルミ蒸着層の分別は物理的に困難であるが、焼却処理においては、従来の約２０μｍの厚みのアルミ箔製蓋材に比べて、アルミ層の厚さは大幅に低減され（９７％以上の削減）、焼却炉を傷めることはない。
【実施例】
【００４２】
以下、実施例、参考例及び比較例を挙げて本発明の内容をより具体的に説明する。なお、本発明はこれらの実施例に限定されるものではない。
【００４３】
［評価項目］
実施例、参考例及び比較例で作製した蓋材フィルム及びこれを用いたＰＴＰ包装体について、以下の項目について評価を行った。
＜突刺し強さ＞
ＪＩＳ  Ｚ１７０７に準拠し、直径１ｍｍ、先端形状半径０．５ｍｍの半円形の針を毎分５０ｍｍの速度で突き刺し、針が貫通するまでの最大応力を測定した。
【００４４】
＜配向緩和応力（ＯＲＳ）＞
ＡＳＴＭ  Ｄ−１５０４に準拠し、１２０℃のオイルバスにて配向緩和応力（ピーク）値を測定した。測定方向は、縦方向（ＭＤ）と横方向（ＴＤ）について測定した。
【００４５】
＜プレススルー性＞
ＰＴＰ包装体から錠剤を押し出す際の蓋材フィルムの破れ易さについての官能評価を実施した。判定基準は以下の通りである。
Ａ：従来のアルミ箔製蓋材と同等の感触であり、実用的である。
Ｂ：押出し時に少し抵抗感があるが、実用上問題はない。
Ｃ：なかなかフィルムが破れず、押し出し難い。実用上不適と判断される。
【００４６】
＜印刷鮮明性＞
線数＝１７５線／インチ、版深度＝２４μｍの版を用いたグラビア印刷機にて、文字サイズ＝７ポイントの黒色ゴシック体のアルファベット文字を蓋材フィルムに印刷し、その判読のしやすさについて評価を実施した。判定基準は以下の通りである。
Ａ：鮮明に印刷されており、十分に判読可能である。
Ｂ：多少のかすれ又は際のがたつきはあるが、判読可能であり、実用上問題はない。
Ｃ：文字のかすれがひどく判読できない又は読み間違いがあり、実用上不適と判断される。
【００４７】
［ＰＴＰ包装体の作製］
実施例、参考例及び比較例で使用した材料は以下の通りである。
（１）スチレン系樹脂
（ｉ）ポリスチレン（商品名：ＧＰＰＳ（ＰＳジャパン社製ポリスチレン＃６８５、ビカット軟化点＝１０３℃））
（ｉｉ）ポリスチレン（商品名：ＨＩＰＳ（ＰＳジャパン社製耐衝撃ポリスチレン＃４９２、ビカット軟化点＝９１℃））
（２）非晶質アルミノ珪酸ナトリウム・カルシウム（商品名：シルトンＪＣ，水澤化学社製）
（３）シリカ（東海化学工業所製、マイクロイド）
【００４８】
（参考例１）
ＧＰＰＳ及びＨＩＰＳを表１の参考例１の欄に示す割合で配合し、インフレーション法によって二軸延伸フィルムとした。得られたフィルムに、グラビア印刷機を用いて前述のアルファベット文字を印刷し、その上にＯＰニスを塗布した。更に、印刷面とは反対側の面に、エチレン酢酸ビニル系エマルジョン型ヒートシール剤を、乾燥膜換算約５ｇ／ｍ２の厚みで塗布し、ＰＴＰ用蓋材フィルムとした。続いて、底材シートに厚さ２００μｍのポリ塩化ビニル（ＰＶＣ）を用いて、ＰＴＰ成形機（ＣＫＤ社製ＦＢＰ−Ｍ１）により、凹部を成型した底材に錠剤を充填し、上記のＰＴＰ用蓋材フィルムを接着して、ＰＴＰ包装体を作製した。
【００４９】
（参考例２）
表１に示す通り、厚み等が異なる二軸延伸フィルムを蓋材として用いたことの他は参考例１と同様にしてＰＴＰ包装体を作製した。
【００５０】
＜参考例１及び２の評価＞
参考例１及び２に係るＰＴＰ包装体は、無機フィラーを含有しない蓋材フィルムを用いて作製したものである。参考例１のＰＴＰ包装体は、プレススルー性及び印刷鮮明性の両方が非常に良好であった。一方、参考例２のＰＴＰ包装体は、錠剤押出し時に少し抵抗感はあるが、実用上問題ない範囲であった。
【００５１】
（実施例３）
無機フィラーとして非晶質アルミノ珪酸塩を含有する二軸延伸フィルム（厚み：１４μｍ）を作製し、これを蓋材として用いたことの他は参考例１と同様にしてＰＴＰ包装体を作製した。
【００５２】
（実施例４）
平均粒径が異なる非晶質アルミノ珪酸塩を使用して二軸延伸フィルム（厚み：２０μｍ）を作製し、これを蓋材として用いたことの他は実施例３と同様にしてＰＴＰ包装体を作製した。
【００５３】
＜実施例３及び４の評価＞
実施例３及び４に係るＰＴＰ包装体は、無機フィラーとして非晶質アルミノ珪酸塩を含有する蓋材フィルムを用いて作製したものである。実施例３及び４のＰＴＰ包装体は、プレススルー性及び印刷鮮明性の両方が非常に良好であった。
【００５４】
【表１】
0005820562.tif 000002
【００５５】
（実施例５）
無機フィラーとしてシリカを含有する二軸延伸フィルム（厚み：２０μｍ）を作製し、これを蓋材として用いたことの他は参考例１と同様にしてＰＴＰ包装体を作製した。
【００５６】
（実施例６）
平均粒径が異なるシリカを使用すると共にその配合量を変更して作製した二軸延伸フィルム（厚み：３０μｍ）を蓋材として使用したことの他は、実施例５と同様にしてＰＴＰ包装体を作製した。
【００５７】
＜実施例５及び６の評価＞
実施例５及び６に係るＰＴＰ包装体は、無機フィラーとしてシリカを含有する蓋材フィルムを用いて作製したものである。実施例５で使用したシリカは、実施例３で使用した非晶質アルミノ珪酸塩と比較して平均粒径が大きい。実施例６に係る蓋材フィルムに含まれる無機フィラー（シリカ）の量は、実施例４に係る蓋材フィルムに含まれる無機フィラー（非晶質アルミノ珪酸塩）と比較して多い。実施例５及び６のＰＴＰ包装体は、実施例３及び４のＰＴＰ包装体と比較して表面の荒れが大きく印刷鮮明性がやや低下するが、実用上問題ない範囲であった。
【００５８】
（実施例７）
ＧＰＰＳ、ＨＩＰＳ及び非晶質アルミノ珪酸塩の配合比率を変更すると共に、参考例１及び２、並びに実施例３〜６に比べて延伸を強くしたことの他は、実施例３と同様にして蓋材フィルム及びＰＴＰ包装体を作製した。
【００５９】
＜実施例７の評価＞
実施例７に係るＰＴＰ包装体は、参考例１及び２、並びに実施例３〜６で使用したフィルムと比べて延伸を強くして配向緩和応力（ＯＲＳ）を大きくした二軸延伸フィルムを用いて作製したものである。実施例７のＰＴＰ包装体は、プレススルー性及び印刷鮮明性の両方が非常に良好であった。実施例７と実施例６とを比較すると、無機フィラーとして非晶質アルミノ珪酸塩を使用した場合、シリカを使用した場合と比較して優れた印刷鮮明性が得られると推察される。
【００６０】
【表２】
0005820562.tif 000003
【００６１】
（比較例１）
ＧＰＰＳ、ＨＩＰＳ及び非晶質アルミノ珪酸塩を表３の比較例１の欄に示す割合で配合し、Ｔダイ法によって延伸が掛からないようにしてキャストフィルムを作製した。このようにして得られたフィルムを蓋材として用いたことの他は、参考例１と同様にしてＰＴＰ包装体を作製した。
【００６２】
＜比較例１の評価＞
比較例１に係るＰＴＰ包装体は、延伸がほとんど掛からないように製膜したフィルムを蓋材として用いて作製したものである。延伸していないために作製したフィルムの強度が弱く、製膜時の巻取りの際にも破断が生じた。更に、辛うじて採取できたフィルムに印刷を施そうとしたが、すぐに破断してしまい印刷加工ができなかった。
【００６３】
（比較例２）
表１に示す通り、厚み及び物性値が異なるキャストフィルムを蓋材として用いたことの他は比較例１と同様にしてＰＴＰ包装体を作製した。
【００６４】
＜比較例２の評価＞
比較例２に係るＰＴＰ包装体は、比較例１と同様、延伸がほとんど掛からないように製膜したフィルムを用いて作製したものである。比較例１でフィルムが破断した結果を踏まえ、フィルムをより厚くして印刷及びヒートシール剤の加工に耐えるフィルムとした。スチレン樹脂１００質量部に対する無機フィラーの配合量を４．５質量部と少なくしたため、印刷鮮明性は良好であった。しかし、比較例２に係るＰＴＰ包装体は、突刺し強さが７．５Ｎと大きく、プレススルー性に劣るため、実用に適さない。
【００６５】
（比較例３）
ＧＰＰＳ、ＨＩＰＳ及び非晶質アルミノ珪酸塩を変更して二軸延伸フィルム（厚み：３０μｍ）を作製し、これを蓋材として用いたことの他は実施例４と同様にしてＰＴＰ包装体を作製した。
【００６６】
＜比較例３の結果＞
比較例３に係るＰＴＰ包装体は、スチレン樹脂１００質量部に対して無機フィラーの配合量を７質量部とした二軸延伸フィルムを用いて作製したものである。無機フィラーが多過ぎるため、印刷鮮明性に劣る結果となった。
【００６７】
【表３】
0005820562.tif 000004
【産業上の利用可能性】
【００６８】
本発明のＰＴＰ用蓋材フィルムは、錠剤、カプセル等の医薬品やキャンディーやチョコレート等の食品の包装に好適に使用できる。
【符号の説明】
【００６９】
１…底材、１ａ…底材の凹部、１ｂ…底材のフランジ部、２…錠剤、３…シール層、４Ａ，４Ｂ，４Ｃ…蓋材フィルム、４１…多層蓋材フィルムの表層、４２…多層蓋材フィルムの中心層、５…印刷部分、６…ＯＰニス層、７…蒸着層、１０，２０，３０…包装体。
【図１】
0005820562.tif 000005
【図２】
0005820562.tif 000006
【図３】
0005820562.tif 000007